(57)【要約】  樹脂層、及び前記樹脂層の片面に設けられたレーザー吸収層を有する積層体に対して、レーザー光を照射し、前記樹脂層を切断する切断工程を含む、光学フィルムの製造方法であって、前記レーザー吸収層による９μｍ以上１１μｍ以下の波長領域の光の平均吸収率ＡＡは、前記樹脂層による９μｍ以上１１μｍ以下の波長領域の光の平均吸収率ＡＲより大きく、前記樹脂層の厚みＴＲに対する、前記レーザー吸収層の厚みＴＡの比率ＴＡ／ＴＲが、０．８以上である、光学フィルムの製造方法。
2017188168.tif 000002
【特許請求の範囲】
【請求項１】
樹脂層、及び前記樹脂層の片面に設けられたレーザー吸収層を有する積層体に対して、レーザー光を照射し、前記樹脂層を切断する切断工程を含む、光学フィルムの製造方法であって、
前記レーザー吸収層による９μｍ以上１１μｍ以下の波長領域の光の平均吸収率ＡＡは、前記樹脂層による９μｍ以上１１μｍ以下の波長領域の光の平均吸収率ＡＲより大きく、
前記樹脂層の厚みＴＲに対する、前記レーザー吸収層の厚みＴＡの比率ＴＡ／ＴＲが、０．８以上である、光学フィルムの製造方法。
【請求項２】
前記レーザー吸収層による前記平均吸収率ＡＡが、０．０７以上である、請求項１に記載の光学フィルムの製造方法。
【請求項３】
前記レーザー光の照射を、前記レーザー光のビームのエネルギー分布が平坦状となるように行う、請求項１又は２に記載の光学フィルムの製造方法。
【請求項４】
前記樹脂層が、環状オレフィン重合体を含む熱可塑性樹脂の層である、請求項１〜３のいずれか１項に記載の光学フィルムの製造方法。
【請求項５】
前記レーザー吸収層が、エステル化合物を含む樹脂の層である、請求項１〜４のいずれか１項に記載の光学フィルムの製造方法。
【請求項６】
前記エステル化合物を含む樹脂が、アクリル系接着剤である、請求項５に記載の光学フィルムの製造方法。
【請求項７】
前記レーザー光の波長が９μｍ以上１１μｍ以下である、請求項１〜６のいずれか１項に記載の光学フィルムの製造方法。
【請求項８】
前記切断工程が、支持体、前記レーザー吸収層及び前記樹脂層をこの順に備える支持体−積層体複合物を形成することを含み、
前記レーザー光の照射が、前記支持体−積層体複合物の、前記樹脂層側に、前記レーザー光を照射することを含む、請求項１〜７のいずれか１項に記載の光学フィルムの製造方法。
【発明の詳細な説明】
【技術分野】
【０００１】
本発明は、光学フィルムの製造方法に関する。
【背景技術】
【０００２】
液晶表示装置及び有機エレクトロルミネッセンス表示装置等の表示装置には、樹脂によって形成された光学フィルムが設けられることがある。このような光学フィルムは、通常、最終的な製品としてのフィルム片の寸法よりも大きい寸法のフィルムとして形成される。そして、このようなフィルムは、表示装置の形状に適合した所望の形状に切断され、表示装置における光学フィルムとして用いられる。【０００３】
フィルムを所望の形状に切り出す方法としては、例えば、ナイフを用いた機械的切断方法、及び、レーザー光を用いたレーザー切断方法が挙げられる。これらの中でも、レーザー切断方法は、切断カスが発生し難いことから、好ましい。【０００４】
レーザーによる樹脂フィルムの切断は、多くの場合、樹脂フィルムを支持体の上に固定して行われる。例えば、ガラス製の支持体及びその上に設けられた樹脂層等を有する積層体を調製し、かかる積層体の樹脂層をレーザー光により切断し、所望の形状の光学フィルムとすることが行われている（例えば特許文献１）。またそのような切断に用いるレーザー光として、種々の態様のものが知られている（例えば特許文献２及び３）。支持体は、光学フィルムから剥離して、次の製造に再び利用することもでき、光学フィルムと共に表示装置の構成要素の一部として表示装置に組み込むこともできる。
【先行技術文献】
【特許文献】
【０００５】
【特許文献１】特開２０１１−５３６７３号公報
【特許文献２】特開２００４−４２１４０号公報
【特許文献３】特表２０１２−５２１８９０号公報（対応外国公報：米国特許第８３５０１８７号明細書）
【発明の概要】
【発明が解決しようとする課題】
【０００６】
樹脂層を、支持体によって支持された状態でレーザー切断方法により切断する場合、樹脂層を、支持体の破損を伴わずに切断することが求められる。レーザー光の出力が過大であると支持体が破損する可能性があるので、レーザー光の出力は小さいことが求められる。【０００７】
樹脂層の中には、レーザーに対する感受性が低いものがある。例えば、環状オレフィン重合体を含む樹脂は、透明性、寸法安定性、位相差発現性、低吸湿性、及び低温での延伸性等の性能に優れ、光学部材として適している。その反面、環状オレフィン重合体を含む樹脂は、樹脂層の切断に多く用いられるレーザー光に対する感受性が低い。そのような樹脂層をレーザー光を用いて切断しようとする場合、低出力のレーザー光では切断が不十分となり得、一方切断が十分となるようレーザー光の出力を高めると、支持体の破損を招き易かった。【０００８】
従って、本発明の目的は、樹脂層がレーザーに対する感受性が低いものである場合であっても、支持体にダメージを与えることなく、円滑に切断を行なうことができる、光学フィルムの製造方法を提供することにある。
【課題を解決するための手段】
【０００９】
本発明者は前記の課題を解決するべく検討した結果、レーザー切断方法において、樹脂層を、特定のレーザー吸収層と組み合わせることにより支持体にダメージを与えることなく、樹脂層を良好に切断しうることを見出し、本発明を完成した。
すなわち、本発明によれば、下記〔１〕〜〔８〕が提供される。【００１０】
〔１〕  樹脂層、及び前記樹脂層の片面に設けられたレーザー吸収層を有する積層体に対して、レーザー光を照射し、前記樹脂層を切断する切断工程を含む、光学フィルムの製造方法であって、
前記レーザー吸収層による９μｍ以上１１μｍ以下の波長領域の光の平均吸収率ＡＡは、前記樹脂層による９μｍ以上１１μｍ以下の波長領域の光の平均吸収率ＡＲより大きく、
前記樹脂層の厚みＴＲに対する、前記レーザー吸収層の厚みＴＡの比率ＴＡ／ＴＲが、０．８以上である、光学フィルムの製造方法。
〔２〕  前記レーザー吸収層による前記平均吸収率ＡＡが、０．０７以上である、〔１〕に記載の光学フィルムの製造方法。
〔３〕  前記レーザー光の照射を、前記レーザー光のビームのエネルギー分布が平坦状となるように行う、〔１〕又は〔２〕に記載の光学フィルムの製造方法。
〔４〕  前記樹脂層が、環状オレフィン重合体を含む熱可塑性樹脂の層である、〔１〕〜〔３〕のいずれか１項に記載の光学フィルムの製造方法。
〔５〕  前記レーザー吸収層が、エステル化合物を含む樹脂の層である、〔１〕〜〔４〕のいずれか１項に記載の光学フィルムの製造方法。
〔６〕  前記エステル化合物を含む樹脂が、アクリル系接着剤である、〔５〕に記載の光学フィルムの製造方法。
〔７〕  前記レーザー光の波長が９μｍ以上１１μｍ以下である、〔１〕〜〔６〕のいずれか１項に記載の光学フィルムの製造方法。
〔８〕  前記切断工程が、支持体、前記レーザー吸収層及び前記樹脂層をこの順に備える支持体−積層体複合物を形成することを含み、
前記レーザー光の照射が、前記支持体−積層体複合物の、前記樹脂層側に、前記レーザー光を照射することを含む、〔１〕〜〔７〕のいずれか１項に記載の光学フィルムの製造方法。
【発明の効果】
【００１１】
本発明の光学フィルムの製造方法によれば、樹脂層がレーザーに対する感受性が低いものである場合であっても、支持体にダメージを与えることなく、樹脂層の切断を円滑に行なうことができ、それにより、高品質の光学フィルムを効率的に製造することができる。
【図面の簡単な説明】
【００１２】
【図１】図１は、本発明の光学フィルムの製造方法における切断工程での、支持体−積層体複合物及びレーザー光の位置関係の一例を示す側面図である。
【図２】図２は、平坦状のエネルギー分布を有するあるレーザー光のビームについての、エネルギー分布の一例を示すグラフである。
【図３】図３は、従来一般的に用いられるガウシアンモードのレーザー光のビームについてのエネルギー分布の一例を示すグラフである。
【発明を実施するための形態】
【００１３】
以下、本発明について実施形態および例示物等を示して詳細に説明するが、本発明は以下に示す実施形態および例示物等に限定されるものではなく、本発明の請求の範囲およびその均等の範囲を逸脱しない範囲において任意に変更して実施しうる。
【００１４】
本願において、工程において使用されるビームや部材の方向が「垂直」又は「水平」とは、特に断らない限り、本発明の効果を損ねない範囲内での誤差を含んでいてもよい。かかる誤差は、例えば、通常±５°、好ましくは±２°、より好ましくは±１°の範囲内の誤差としうる。
【００１５】
本願において、「（メタ）アクリル」「（メタ）アクリレート」といった表現は、アクリル、メタクリル又はこれらの組み合わせを意味する。例えば、（メタ）アクリレートとは、アクリレート、メタクリレート、及びこれらの組み合わせのいずれかであることを意味する。また例えば、（メタ）アクリルアミドとは、アクリルアミド、メタクリルアミド、及びこれらの組み合わせのいずれかであることを意味する。
【００１６】
〔１．光学フィルムの製造方法：概要〕
本発明の光学フィルムの製造方法は、特定の積層体に対して、レーザー光を照射し、積層体の樹脂層を切断する切断工程を含む。
【００１７】
〔２．積層体、及び支持体−積層体複合物〕
本発明の光学フィルムの製造方法に用いる積層体は、樹脂層、及び樹脂層の片面に設けられたレーザー吸収層を有する。以下の説明においては、この特定の樹脂層を、一般的な樹脂の層全般との区別のため特に「樹脂層（Ｒ）」という場合がある。
【００１８】
好ましい例において、積層体は、支持体との複合物として、切断工程に供される。具体的には、支持体、レーザー吸収層及び樹脂層（Ｒ）をこの順に設けてなる支持体−積層体複合物を、切断工程に供しうる。
【００１９】
〔２．１．支持体〕
支持体を構成する材料の例としては、ガラス、樹脂及び金属が挙げられる。ガラスの具体的な例としては、ソーダガラス、鉛ガラス、ホウケイ酸ガラス、無アルカリガラス、石英ガラス、及び化学強化ガラスが挙げられる。また、樹脂の例としては、ポリイミド樹脂、ポリエチレンナフタレート樹脂等の、耐熱性を有しうる樹脂が挙げられる。金属の例としては、アルミニウムやステンレス鋼等が挙げられる。
【００２０】
支持体の厚みは、特に限定されず、本発明の方法を実施するのに適した厚みを適宜選択しうる。例えばガラスの支持体の場合、具体的には、好ましくは０．０５ｍｍ以上、より好ましくは０．３ｍｍ以上、一方好ましくは１．３ｍｍ以下、より好ましくは１．１ｍｍ以下としうる。樹脂の支持体の場合、具体的には、好ましくは０．００５ｍｍ以上、より好ましくは０．０１ｍｍ以上、一方好ましくは０．２ｍｍ以下、より好ましくは０．１ｍｍ以下としうる。金属の支持体の場合、具体的には、好ましくは０．００５ｍｍ以上、より好ましくは０．０１ｍｍ以上、一方好ましくは２．０ｍｍ以下、より好ましくは１．０ｍｍ以下としうる。
【００２１】
〔２．２．樹脂層（Ｒ）〕
樹脂層（Ｒ）は、樹脂を主成分とし、本発明の光学フィルムの製造方法の切断工程において、切断の対象となる層である。樹脂層（Ｒ）は、単独の層からなってもよく、複数の層からなってもよい。好ましい態様において、樹脂層（Ｒ）は、透明な樹脂からなる透明樹脂層のみからなるか、又はかかる透明樹脂層及び任意の層を含む複数の層からなるものとしうる。
【００２２】
〔２．２．１．透明樹脂層〕
透明樹脂層を構成する樹脂としては、光学フィルムの材料として用いうる任意の樹脂を用いうる。かかる樹脂としては、透明性、機械的強度、熱安定性、水分遮蔽性等の所望の性能に優れる樹脂を適宜選択しうる。そのような樹脂の例としては、トリアセチルセルロース等のアセテート樹脂、ポリエステル樹脂、ポリエーテルスルホン樹脂、ポリカーボネート樹脂、ポリアミド樹脂、ポリイミド樹脂、ポリオレフィン樹脂、環状オレフィン樹脂、（メタ）アクリル樹脂等が挙げられる。中でも、複屈折が小さい点でアセテート樹脂、環状オレフィン樹脂、（メタ）アクリル樹脂が好ましく、透明性、低吸湿性、寸法安定性、軽量性などの観点から、環状オレフィン樹脂が特に好ましい。
【００２３】
〔２．２．２．オレフィン樹脂層〕
好ましい態様において、樹脂層（Ｒ）が有する透明樹脂層のうちの１層以上は、オレフィン樹脂層である。オレフィン樹脂層を構成するオレフィン樹脂は、環状オレフィン重合体を含む熱可塑性樹脂である。オレフィン樹脂層は、透明性、低吸湿性、寸法安定性、軽量性等の種々の観点から、偏光子保護層等の光学用途において有用である。しかしながら、オレフィン樹脂は、レーザー光の吸収が少ないため、支持体にダメージを与えることなくレーザー光によるオレフィン樹脂層の良好な切断を行うことが困難である。そこで、オレフィン樹脂層を有する樹脂層（Ｒ）を本発明の製造方法に供することにより、オレフィン樹脂層の有用な性能を享受しながら、良好なレーザー光による切断を円滑に行うことができる。
【００２４】
〔２．２．３．環状オレフィン重合体〕
環状オレフィン重合体は、その重合体の構造単位が脂環式構造を有する重合体である。このような環状オレフィン重合体を含む樹脂は、通常、透明性、寸法安定性、位相差発現性、及び低温での成形の容易性等の性能に優れる。
【００２５】
環状オレフィン重合体は、主鎖に脂環式構造を有する重合体、側鎖に脂環式構造を有する重合体、主鎖及び側鎖に脂環式構造を有する重合体、並びに、これらの２以上の任意の比率の混合物としうる。中でも、機械的強度及び耐熱性の観点から、主鎖に脂環式構造を有する重合体が好ましい。
【００２６】
脂環式構造の例としては、飽和脂環式炭化水素（シクロアルカン）構造、及び不飽和脂環式炭化水素（シクロアルケン、シクロアルキン）構造が挙げられる。中でも、機械強度及び耐熱性の観点から、シクロアルカン構造及びシクロアルケン構造が好ましく、中でもシクロアルカン構造が特に好ましい。
【００２７】
脂環式構造を構成する炭素原子数は、一つの脂環式構造あたり、好ましくは４個以上、より好ましくは５個以上であり、好ましくは３０個以下、より好ましくは２０個以下、特に好ましくは１５個以下である。脂環式構造を構成する炭素原子数がこの範囲であると、環状オレフィン樹脂の機械強度、耐熱性及び成形性が高度にバランスされる。
【００２８】
環状オレフィン重合体において、脂環式構造を有する構造単位の割合は、得られる製品の使用目的に応じて選択しうる。環状オレフィン重合体における脂環式構造を有する構造単位の割合は、好ましくは５５重量％以上、さらに好ましくは７０重量％以上、特に好ましくは９０重量％以上である。環状オレフィン重合体における脂環式構造を有する構造単位の割合がこの範囲にあると、環状オレフィン樹脂の透明性及び耐熱性が良好となる。
【００２９】
環状オレフィン重合体の中でも、シクロオレフィン重合体が好ましい。シクロオレフィン重合体とは、シクロオレフィン単量体を重合して得られる構造を有する重合体である。また、シクロオレフィン単量体は、炭素原子で形成される環構造を有し、かつ該環構造中に重合性の炭素−炭素二重結合を有する化合物である。重合性の炭素−炭素二重結合の例としては、開環重合等の重合が可能な炭素−炭素二重結合が挙げられる。また、シクロオレフィン単量体の環構造の例としては、単環、多環、縮合多環、橋かけ環及びこれらを組み合わせた多環等が挙げられる。中でも、得られる重合体の誘電特性及び耐熱性等の特性を高度にバランスさせる観点から、多環のシクロオレフィン単量体が好ましい。
【００３０】
上記のシクロオレフィン重合体の中でも好ましいものとしては、ノルボルネン系重合体、単環の環状オレフィン系重合体、環状共役ジエン系重合体、及び、これらの水素化物等が挙げられる。これらの中でも、ノルボルネン系重合体は、成形性が良好なため、特に好適である。
【００３１】
ノルボルネン系重合体の例としては、ノルボルネン構造を有する単量体の開環重合体及びその水素化物；ノルボルネン構造を有する単量体の付加重合体及びその水素化物が挙げられる。また、ノルボルネン構造を有する単量体の開環重合体の例としては、ノルボルネン構造を有する１種類の単量体の開環単独重合体、ノルボルネン構造を有する２種類以上の単量体の開環共重合体、並びに、ノルボルネン構造を有する単量体及びこれと共重合しうる他の単量体との開環共重合体が挙げられる。さらに、ノルボルネン構造を有する単量体の付加重合体の例としては、ノルボルネン構造を有する１種類の単量体の付加単独重合体、ノルボルネン構造を有する２種類以上の単量体の付加共重合体、並びに、ノルボルネン構造を有する単量体及びこれと共重合しうる他の単量体との付加共重合体が挙げられる。これらの中で、ノルボルネン構造を有する単量体の開環重合体の水素化物は、成形性、耐熱性、低吸湿性、寸法安定性、軽量性などの観点から、特に好適である。
【００３２】
ノルボルネン構造を有する単量体の例としては、ビシクロ［２．２．１］ヘプト−２−エン（慣用名：ノルボルネン）、トリシクロ［４．３．０．１２，５］デカ−３，７−ジエン（慣用名：ジシクロペンタジエン）、７，８−ベンゾトリシクロ［４．３．０．１２，５］デカ−３−エン（慣用名：メタノテトラヒドロフルオレン）、テトラシクロ［４．４．０．１２，５．１７，１０］ドデカ−３−エン（慣用名：テトラシクロドデセン）、およびこれらの化合物の誘導体（例えば、環に置換基を有するもの）を挙げることができる。ここで、置換基の例としては、アルキル基、アルキレン基、及び極性基を挙げることができる。また、これらの置換基は、同一または相異なって、複数個が環に結合していてもよい。ノルボルネン構造を有する単量体は、１種類を単独で用いてもよく、２種類以上を任意の比率で組み合わせて用いてもよい。
【００３３】
極性基の例としては、ヘテロ原子、及びヘテロ原子を有する原子団が挙げられる。ヘテロ原子の例としては、酸素原子、窒素原子、硫黄原子、ケイ素原子、及びハロゲン原子が挙げられる。極性基の具体例としては、カルボキシル基、カルボニルオキシカルボニル基、エポキシ基、ヒドロキシル基、オキシ基、エステル基、シラノール基、シリル基、アミノ基、アミド基、イミド基、ニトリル基、及びスルホン酸基が挙げられる。
【００３４】
ノルボルネン構造を有する単量体と開環共重合可能な単量体の例としては、シクロヘキセン、シクロヘプテン、シクロオクテンなどのモノ環状オレフィン類およびその誘導体；シクロヘキサジエン、シクロヘプタジエンなどの環状共役ジエンおよびその誘導体が挙げられる。ノルボルネン構造を有する単量体と開環共重合可能な単量体は、１種類を単独で用いてもよく、２種類以上を任意の比率で組み合わせて用いてもよい。
【００３５】
ノルボルネン構造を有する単量体の開環重合体は、例えば、単量体を開環重合触媒の存在下に重合又は共重合することにより製造しうる。
【００３６】
ノルボルネン構造を有する単量体と付加共重合可能な単量体の例としては、エチレン、プロピレン、１−ブテンなどの炭素原子数２〜２０のα−オレフィンおよびこれらの誘導体；シクロブテン、シクロペンテン、シクロヘキセンなどのシクロオレフィンおよびこれらの誘導体；並びに１，４−ヘキサジエン、４−メチル−１，４−ヘキサジエン、５−メチル−１，４−ヘキサジエンなどの非共役ジエンが挙げられる。これらの中でも、α−オレフィンが好ましく、エチレンがより好ましい。また、ノルボルネン構造を有する単量体と付加共重合可能な単量体は、１種類を単独で用いてもよく、２種類以上を任意の比率で組み合わせて用いてもよい。
【００３７】
ノルボルネン構造を有する単量体の付加重合体は、例えば、単量体を付加重合触媒の存在下に重合又は共重合することにより製造しうる。
【００３８】
上述した開環重合体及び付加重合体の水素添加物は、例えば、これらの開環重合体及び付加重合体の溶液において、炭素−炭素不飽和結合を、好ましくは９０％以上水素添加することによって製造しうる。水素添加は、ニッケル、パラジウム等の遷移金属を含む水素添加触媒の存在下で行いうる。
【００３９】
ノルボルネン系重合体の中でも、構造単位として、Ｘ：ビシクロ［３．３．０］オクタン−２，４−ジイル−エチレン構造と、Ｙ：トリシクロ［４．３．０．１２，５］デカン−７，９−ジイル−エチレン構造とを有し、これらの構造単位の量が、ノルボルネン系重合体の構造単位全体に対して９０重量％以上であり、かつ、Ｘの割合とＹの割合との比が、Ｘ：Ｙの重量比で１００：０〜４０：６０であるものが好ましい。このような重合体を用いることにより、当該ノルボルネン系重合体を含むオレフィン樹脂層を、長期的に寸法変化がなく、光学特性の安定性に優れるものにできる。
【００４０】
単環の環状オレフィン系重合体の例としては、シクロヘキセン、シクロヘプテン、シクロオクテン等の単環を有する環状オレフィン系モノマーの付加重合体を挙げることができる。
【００４１】
環状共役ジエン系重合体の例としては、１，３−ブタジエン、イソプレン、クロロプレン等の共役ジエン系モノマーの付加重合体を環化反応して得られる重合体；シクロペンタジエン、シクロヘキサジエン等の環状共役ジエン系モノマーの１，２−または１，４−付加重合体；およびこれらの水素化物を挙げることができる。
【００４２】
さらに、上述した環状オレフィン重合体は、当該環状オレフィン重合体の分子が極性基を含まないことが好ましい。分子中に極性基を含まない環状オレフィン重合体は、一般に、炭酸ガスレーザー光を特に吸収し難い傾向がある。しかし、本発明の製造方法によれば、このような分子中に極性基を含まない環状オレフィン重合体を含む樹脂層（Ｒ）をも、レーザー光により容易に切断できる。また、分子中に極性基を含まない環状オレフィン重合体を用いることにより、得られる偏光板における透明樹脂層の吸水性を低減できる。
【００４３】
環状オレフィン重合体の重量平均分子量（Ｍｗ）は、得られる製品の使用目的に応じて適宜選定でき、好ましくは１０，０００以上、より好ましくは１５，０００以上、特に好ましくは２０，０００以上であり、好ましくは１００，０００以下、より好ましくは８０，０００以下、特に好ましくは５０，０００以下である。重量平均分子量がこのような範囲にあるときに、得られる製品中の透明樹脂層の機械的強度および成型加工性が高度にバランスされる。ここで、前記の重量平均分子量は、溶媒としてシクロヘキサンを用いて（但し、試料がシクロヘキサンに溶解しない場合にはトルエンを用いてもよい）ゲル・パーミエーション・クロマトグラフィーで測定したポリイソプレン又はポリスチレン換算の重量平均分子量である。
【００４４】
環状オレフィン重合体の分子量分布（重量平均分子量（Ｍｗ）／数平均分子量（Ｍｎ））は、好ましくは１．２以上、より好ましくは１．５以上、特に好ましくは１．８以上であり、好ましくは３．５以下、より好ましくは３．０以下、特に好ましくは２．７以下である。分子量分布を前記下限値以上にすることにより、重合体の生産性を高め、製造コストを抑制できる。また、上限値以下にすることにより、低分子成分の量が小さくなるので、高温曝露時の緩和を抑制して、透明樹脂層の安定性を高めることができる。
【００４５】
オレフィン樹脂層における環状オレフィン重合体の割合は、好ましくは９０重量％以上、より好ましくは９２重量％以上、特に好ましくは９５重量％以上であり、好ましくは９９．９重量％以下、より好ましくは９９重量％以下、特に好ましくは９８重量％以下である。環状オレフィン重合体の割合を前記範囲の下限値以上にすることにより、透明樹脂層の吸水性を低減できる。また、上限値以下にすることにより、９μｍ〜１１μｍの波長の光の吸収率を高め、炭酸ガスレーザー光で切断しやすくすることができる。
【００４６】
オレフィン樹脂層は、環状オレフィン重合体に加えて、更に任意の成分を含みうる。任意の成分としては、例えば、レーザー光に対する感受性を高めるためのエステル化合物、顔料、染料等の着色剤；蛍光増白剤；分散剤；熱安定剤；光安定剤；紫外線吸収剤；帯電防止剤；酸化防止剤；微粒子；界面活性剤等の添加剤が挙げられる。これらの成分は、１種類を単独で用いてもよく、２種類以上を任意の比率で組み合わせて用いてもよい。
【００４７】
オレフィン樹脂層を形成する環状オレフィン樹脂のガラス転移温度は、好ましくは１００℃以上、より好ましくは１１０℃以上、特に好ましくは１２０℃以上であり、好ましくは１９０℃以下、より好ましくは１８０℃以下、特に好ましくは１７０℃以下である。ガラス転移温度が前記範囲内であることにより、耐久性に優れる透明樹脂層を容易に製造することができる。また、上限値以下にすることにより、成形を容易に行える。
【００４８】
〔２．２．４．透明樹脂層の厚み、性質等〕
透明樹脂層の厚みＴＲは、好ましくは１μｍ以上、より好ましくは５μｍ以上、特に好ましくは１０μｍ以上であり、また、好ましくは１００μｍ以下、より好ましくは５０μｍ以下、特に好ましくは３０μｍ以下である。透明樹脂層の厚みを前記範囲の下限値以上にすることにより、透明樹脂層に、炭酸ガスレーザー光を効率良く吸収できる性質を付与することができる。また、上限値以下にすることにより、透明樹脂層のヘイズを低くできるので、透明樹脂層の透明性を良好にすることができる。
【００４９】
透明樹脂層が「透明」であるとは、偏光板に用いるのに適した程度の光線透過率を有する意味である。本発明においては、樹脂層（Ｒ）における１層以上の透明樹脂層全体として、８０％以上の全光線透過率を有するものとすることができる。
【００５０】
〔２．３．レーザー吸収層〕
レーザー吸収層は、特定の波長の光の吸収率が、樹脂層の吸収率より大きい層である。即ち、レーザー吸収層による９μｍ以上１１μｍ以下の波長領域の光の平均吸収率ＡＡは、樹脂層による９μｍ以上１１μｍ以下の波長領域の光の平均吸収率ＡＲより大きい。平均吸収率ＡＡとＡＲとの差ＡＡ−ＡＲは、好ましくは０．０２以上、より好ましくは０．０３以上である。
【００５１】
本願において、ある層の光の吸収率とは、当該層に入射した光が当該層を通過して出射した場合における、入射した光の強度に対する、当該層を通過することにより減衰した強度の割合である。本願では、当該割合は、入射した光の強度を１とした相対値で表す。平均吸収率は、例えば測定装置としてＮＩＣＯＬＥＴ  ｉＳ５（サーモフィッシャサイエンティフィック社）を用いて、透過法にて、検出器ＤＴＧＳ  ＫＢｒ、分解能４ｃｍ−１、積算回数１６回にて測定を行い、９μｍ以上１１μｍ以下の波長領域の吸収率の平均値を求めることにより得られる。
【００５２】
レーザー吸収層の平均吸収率ＡＡは、ある程度以上高い値であることが好ましい。具体的には、平均吸収率は好ましくは０．０７以上、より好ましくは０．１以上としうる。レーザー吸収層の平均吸収率ＡＡの上限は特に限定されないが、例えば４．０以下としうる。一方、樹脂層（Ｒ）の平均吸収率ＡＲは、例えば０．０２〜０．０５としうる。本発明の製造方法では、樹脂層（Ｒ）の平均吸収率ＡＲがこのように低い値であっても、円滑な切断を行うことができる。
【００５３】
レーザー吸収層が、上に述べた吸収率を有することにより、切断工程において、樹脂層（Ｒ）の切断を円滑に行うことができる。具体的には、レーザー吸収層がレーザーのエネルギーを吸収することにより熱を生じ、かかる熱が樹脂層（Ｒ）に伝達することにより、樹脂層（Ｒ）の切断が促進される。
【００５４】
レーザー吸収層は、樹脂層の厚みに対して特定の比率の厚みを有する。即ち、樹脂層の厚みＴＲに対する、レーザー吸収層の厚みＴＡの比率ＴＡ／ＴＲは、０．８以上である。比率ＴＡ／ＴＲは、好ましくは０．９以上、より好ましくは１．０以上である。一方比率ＴＡ／ＴＲの上限は特に限定されないが、５０以下としうる。比率ＴＡ／ＴＲが前記下限以上であることにより、レーザー吸収層が十分な熱を発生し、樹脂層（Ｒ）の切断を十分に促進することができる。一方、比率ＴＡ／ＴＲが前記上限以下であることにより、樹脂層（Ｒ）の貼合及び剥離を円滑に行うことができる。
【００５５】
また、良好な接着力及び切断を促進する能力を賦与する観点から、レーザー吸収層の厚みＴＡは、特定の範囲内であることが好ましい。具体的にはＴＡは好ましくは１０μｍ以上、より好ましくは２０μｍ以上であり、一方好ましくは５０μｍ以下、より好ましくは４０μｍ以下である。
【００５６】
好ましくは、レーザー吸収層は、エステル化合物を含む樹脂の層である。エステル化合物とは、分子中にエステル結合を有する化合物である。エステル化合物を含むことにより、レーザー吸収層は、９μｍ以上１１μｍ以下の波長領域のレーザー光のエネルギーを効率的に吸収することができる。
【００５７】
好ましくは、レーザー吸収層は、接着剤層である。レーザー吸収層が接着剤層であることにより、支持体−積層体複合物を、容易に形成することができる。
【００５８】
より好ましくは、レーザー吸収層におけるエステル化合物を含む樹脂は、アクリル系接着剤である。アクリル系接着剤は、アクリル系重合体を含む接着剤である。アクリル系重合体の例としては、アクリル系単量体の重合体、及びアクリル系単量体及びその他の任意の単量体の共重合体が挙げられる。
アクリル系単量体の例としては、アルキル（メタ）アクリレート類、アルコキシアルキル（メタ）アクリレート類、（メタ）アクリルアミド類、及びこれらの組み合わせが挙げられる。アルキル（メタ）アクリレート類の例としては、メチル（メタ）アクリレート、エチル（メタ）アクリレート、ｎ−ブチル（メタ）アクリレート、２−エチルヘキシル（メタ）アクリレート、イソブチル（メタ）アクリレート、ヘキシル（メタ）アクリレート、オクチル（メタ）アクリレート、ラウリル（メタ）アクリレート、ステアリル（メタ）アクリレート、及びこれらの組み合わせが挙げられる。
アルコキシアルキル（メタ）アクリレート類の例としては、メトキシエチル（メタ）アクリレート、ブトキシエチル（メタ）アクリレート、及びこれらの組み合わせが挙げられる。
（メタ）アクリルアミド類の例としては、シクロヘキシル（メタ）アクリレート、フェニル（メタ）アクリレート、ベンジル（メタ）アクリレート、ビニルアセテート、（メタ）アクリルアミド、Ｎ−メチロール（メタ）アクリルアミド、及びこれらの組み合わせが挙げられる。
【００５９】
アクリル系重合体は、上に述べたアクリル系単量体と、官能基を有するアクリル系単量体との共重合体であってもよい。官能基を有するアクリル系単量体の例としては、マレイン酸、フマル酸、（メタ）アクリル酸等の不飽和酸類；２−ヒドロキシエチル（メタ）アクリレート、２−ヒドロキシプロピル（メタ）アクリレート、２−ヒドロキシヘキシル（メタ）アクリレート、ジメチルアミノエチルメタクリレート、（メタ）アクリルアミド、Ｎ−メチロール（メタ）アクリルアミド、グリシジル（メタ）アクリレート、無水マレイン酸などを挙げることができる。官能基を有するアクリル系単量体は、１種類を単独で用いてもよく、２種類以上を任意の比率で組み合わせて用いてもよい。
【００６０】
アクリル系接着剤は、必要に応じて架橋剤を含みうる。架橋剤は、共重合体に存在する官能基と熱架橋反応し、最終的には三次元網状構造を有する層を形成するための化合物である。架橋剤を含ませることにより、保護フィルムにおいてアクリル系接着剤と接する他の層との密着性、保護フィルムの強靱性、耐溶剤性、耐水性等を向上させることができる。架橋剤の例としては、イソシアネート系化合物、メラミン系化合物、尿素系化合物、エポキシ系化合物、アミノ系化合物、アミド系化合物、アジリジン化合物、オキサゾリン化合物、シランカップリング剤、及びそれらの変性体が挙げられる。架橋剤は１種類を単独で用いてもよく、２種類以上を任意の比率で組み合わせて用いてもよい。
【００６１】
接着剤層の架橋性及び強靱性等の観点から、架橋剤としては、イソシアネート系化合物及びその変性体を使用することが好ましい。イソシアネート系化合物とは、１分子中にイソシアネート基を２個以上有する化合物であり、芳香族系と脂肪族系の化合物に大別される。芳香族系のイソシアネート系化合物としては、例えば、トリレンジイソシアネート、ジフェニルメタンジイソシアネート、ポリメチレンポリフェニルポリイソシアネート、ナフタリンジイソシアネート、トリジンジイソシアネート、パラフェニレンジイソシアネート等が挙げられる。また、脂肪族系のイソシアネート系化合物としては、例えば、ヘキサメチレンジイソシアネート、イソホロンジイソシアネート、ジシクロヘキシルメタンジイソシアネート、水添キシリレンジイソシアネート、リジンジイソシアネート、テトラメチルキシレンジイソシアネート、キシリレンジイソシアネート等が挙げられる。さらに、これらのイソシアネート系化合物の変性体としては、例えば、イソシアネート系化合物のビゥレット体、イソシアヌレート体、トリメチロールプロパンアダクト体等が挙げられる。
【００６２】
アクリル系接着剤が架橋剤を含む場合、アクリル系接着剤はさらに、架橋反応を促進させるために、例えば、ジブチルスズラウレート等の架橋触媒を含みうる。
【００６３】
アクリル系接着剤は、必要に応じて粘着付与性重合体を含みうる。粘着付与性重合体の例としては、芳香族炭化水素重合体、脂肪族炭化水素重合体、テルペン重合体、テルペンフェノール重合体、芳香族炭化水素変性テルペン重合体、クマロン・インデン重合体、スチレン系重合体、ロジン系重合体、フェノール系重合体、キシレン重合体等が挙げられ、中でも低密度ポリエチレン等の脂肪族炭化水素重合体が好ましい。ただし、具体的な粘着付与性重合体の種類は、他の重合体との相溶性、樹脂の融点、及びアクリル系接着剤の粘着力の点から、適宜選択される。また、粘着付与性重合体は、１種類を単独で用いてもよく、２種類以上を任意の比率で組み合わせて用いてもよい。
【００６４】
粘着付与性重合体の量は、アクリル系接着剤１００重量部に対して、好ましくは５重量部以上であり、好ましくは２００重量部以下、より好ましくは１００重量部以下である。粘着付与性重合体の量を前記範囲の下限値以上とすることにより環状ポリオレフィンフィルムと貼り合わせた場合に保護フィルムが浮いたり剥がれたりしないようにできる。また、上限値以下とすることにより、保護フィルムの繰り出し張力を抑制して、環状ポリオレフィンフィルムとの貼り合わせの際のシワ及び傷を防止したり、粘着付与性重合体のブリードアウトを防いでアクリル系接着剤の粘着力を高く維持したりできる。
【００６５】
アクリル系接着剤は、必要に応じて、例えば軟化剤、老化防止剤、充填剤、着色剤（染料又は顔料など）などの添加剤を含みうる。添加剤は、１種類を単独で用いてもよく、２種類以上を任意の比率で組み合わせて用いてもよい。
【００６６】
〔２．４．積層体及び支持体−積層体複合物の調製方法〕
積層体、及び支持体−積層体複合物を調製する方法は特に限定されず、任意の方法を採用しうる。好ましい例において、レーザー吸収層を形成しうる接着剤を用意し、これを用いて樹脂層（Ｒ）と支持体とを貼合することにより、支持体上に積層体が設けられた支持体−積層体複合物を容易に調製しうる。
【００６７】
〔３．切断工程〕
本発明の光学フィルムの製造方法は、積層体に対してレーザー光を照射し、積層体の樹脂層（Ｒ）を切断する切断工程を含む。
【００６８】
本発明における切断工程を、図面を参照して説明する。図１は、本発明の光学フィルムの製造方法における切断工程での、支持体−積層体複合物及びレーザー光の位置関係の一例を示す側面図である。この例では、支持体−積層体複合物１００は、積層体１１０及び支持体１２０を含み、積層体１１０は樹脂層（Ｒ）１１１及びレーザー吸収層１１２を含む。レーザー吸収層１１２は、接着剤層として機能し、樹脂層（Ｒ）１１１と支持体１２０とを貼合している。
【００６９】
この例では、支持体−積層体複合物１００は、その樹脂層（Ｒ）１１１側の面を上側にして水平に載置される。レーザー光照射装置２００は、支持体−積層体複合物１００の上方に設置され、レーザー光照射装置２００から、矢印Ａ２０で示す垂直下方の方向にレーザー光を出射し、それにより、支持体−積層体複合物１００の樹脂層（Ｒ）１１１側の面にレーザー光を照射する。但し、実際の切断工程はこれに限られず、積層体を任意の向きに載置し、これに対して、レーザー光を、適切な任意の方向から照射して実施しうる。
【００７０】
切断工程においては、図１の例に示す通り、支持体−積層体複合物の樹脂層（Ｒ）側にレーザー光を照射することが好ましい。これにより、樹脂層（Ｒ）に入射したレーザー光は、樹脂層（Ｒ）及びレーザー吸収層を順次透過し、支持体が光透過性のものであればさらに支持体を透過する。この際、レーザー光のエネルギーは、樹脂層（Ｒ）及びレーザー吸収層に順次吸収される。ここで、樹脂層（Ｒ）に吸収されるエネルギーが小さいものであっても、その後レーザー吸収層において吸収されるエネルギーが大きいため、レーザー吸収層において熱が多く発生し、その一部は樹脂層（Ｒ）に伝導する。これにより、樹脂層（Ｒ）がレーザーに対する感受性が低いものである場合であっても、比較的低いレーザー光の出力により、樹脂層（Ｒ）の切断を達成することができる。さらに、樹脂層（Ｒ）に対しレーザー吸収層が両面に配置した場合であっても、樹脂層（Ｒ）の切断を達成することができる。したがって、支持体にダメージを与えることなく、円滑に樹脂層（Ｒ）の切断を行なうことができる。
【００７１】
切断工程におけるレーザー光のビームのエネルギー分布は、特に限定されず、一般的なレーザー光照射装置から出射されるガウシアンモードのエネルギー分布であってもよく、平坦状のエネルギー分布であってもよいが、平坦状のエネルギー分布であることが好ましい。平坦状のエネルギー分布を有するビームは、「トップハット」形状のビームとも呼ばれる。
【００７２】
ビームのエネルギー分布は、ビームの光軸からの距離を横軸に取り、当該距離の位置におけるエネルギー量を縦軸に取ったグラフにより表現しうる。平坦状のエネルギー分布の例を、図２を参照して説明する。図２は、平坦状のエネルギー分布を有するあるレーザー光のビームについての、エネルギー分布の一例を示すグラフである。図２の横軸は、レーザー光のビームの光軸からの距離を、ある方位角を正、その反対の方位角を負として示し、図２の縦軸は、当該距離の位置におけるレーザー光のエネルギー量を示している。図２に示す例では、エネルギー分布は、矢印Ａ１１で示す幅において、平坦状となっている。少なくとも一の方位において、このような平坦状のエネルギー分布を示すレーザー光を、切断工程において使用することができる。例えば、ビームの光軸に垂直な断面において、全ての方位角において平坦状のエネルギー分布を有するビームを用いることもでき、また、ビームの断面の長軸方向においてエネルギー分布がトップハット状であり、短軸方向においてガウシアン分布であるビームを用いることもできる。
【００７３】
一方図３は、従来一般的に用いられるガウシアンモードのレーザー光のビームについてのエネルギー分布の一例を示すグラフである。図３に示す例では、エネルギー分布は、平坦な部分を有しない形状となっている。
【００７４】
好ましい例において、平坦な領域におけるエネルギー量のバラツキ（図２の矢印Ａ１２に対応）は、平坦な領域の平均のエネルギー量に対して、好ましくは±１０％、より好ましくは±７％、さらにより好ましくは±６％の範囲内である。このようなエネルギー分布を有するレーザー光を用いることにより、支持体へのダメージをさらに低減しながら、より確実に樹脂層（Ｒ）を切断することができる。また、レーザー吸収層が比較的薄い場合であっても、支持体へのダメージをさらに低減し、且つさらに円滑に切断を行うことができる。
【００７５】
このような、平坦状のエネルギー分布を有するビームは、ガウシアンモード又はそれに近いモードで出射された一般的なビームの経路内にビーム整形器を配置し、エネルギー分布を変換することにより得うる。ビーム整形器の例としては、入射したビームを屈折、回折、反射、及びこれらの組み合わせによって整形し、ビーム内のエネルギー分布を再配分する整形器が挙げられる。ビーム整形器のより具体的な例としては、既知のもの、例えば特許文献２及び３に記載されるものが挙げられる。ビーム整形器の他の例としては、ガウシアンビームを、少なくとも一の方位において平坦なエネルギー分布を有するビームに変換する市販の整形器（例えば、株式会社大興製作所製のトップハットモジュール）が挙げられる。
【００７６】
切断工程に用いるレーザー装置としては、フィルムの加工に用いうる各種の形式のものを用いることができる。用いうるレーザー装置の例としては、炭酸ガスレーザー装置が挙げられる。炭酸ガスレーザー装置は、各種のレーザー装置の中でも比較的安価であり、且つフィルムの加工に適した波長及び出力が効率的に得られるため好ましい。
【００７７】
切断工程においてレーザー装置から出射するレーザー光の波長は、９μｍ以上１１μｍ以下の波長としうる。特に、９．４μｍ付近（９．１〜９．７μｍ）及び１０．６μｍ付近（１０．１〜１１．０μｍ）の波長のレーザー光は、レーザー装置として炭酸ガスレーザー装置を用いる場合に安定して出力することができる。したがって、そのような波長のレーザー光を採用した場合、本発明の製造方法を特に良好に行うことができる。
【００７８】
レーザー光の出力Ｐは、好ましくは１Ｗ以上、より好ましくは５Ｗ以上、さらに好ましくは１５Ｗ以上であり、好ましくは４００Ｗ以下、より好ましくは３５０Ｗ以下、さらに好ましくは３００Ｗ以下、さらにより好ましくは２５０Ｗ以下、特に好ましくは１２０Ｗ以下である。レーザー光の出力Ｐを前記範囲の下限値以上にすることにより、レーザー光の照射量が不足するのを防止して、切断工程を安定して行うことができる。また、レーザー光の出力Ｐを前記範囲の上限値以下とすることにより、フィルムの不所望な変形や、支持体へのダメージを抑制できる。
【００７９】
レーザー光は、連続レーザー光でもよく、パルスレーザー光でもよい。中でも、パルスレーザー光が好ましい。パルスレーザー光を用いることにより、熱の発生を抑えて加工することができる。
【００８０】
パルスレーザー光を用いる場合、レーザー光の周波数は、好ましくは１０ｋＨｚ以上、より好ましくは１５ｋＨｚ以上、特に好ましくは２０ｋＨｚ以上であり、好ましくは３００ｋＨｚ以下、より好ましくは２００ｋＨｚ以下、さらにより好ましくは１５０ｋＨｚ以下、特に好ましくは８０ｋＨｚ以下である。パルスレーザー光の周波数を前記範囲の下限値以上にすることにより、加工速度を速めることができる。また、上限値以下にすることにより、より熱の影響を抑えた加工ができる。
【００８１】
パルスレーザー光を用いる場合、パルス幅の範囲は、好ましくは１０ナノ秒以上、より好ましくは１２ナノ秒以上、特に好ましくは１５ナノ秒以上であり、好ましくは３０ナノ秒以下、より好ましくは２８ナノ秒以下、特に好ましくは２５ナノ秒以下である。パルスレーザー光のパルス幅を前記範囲の下限値以上にすることにより、加工速度を速めることができる。また、上限値以下にすることにより、より熱の影響を抑えた加工ができる。
【００８２】
切断工程においては、通常は、レーザー光が樹脂層（Ｒ）の表面を所望の線に沿って走査するように、レーザー光を樹脂層（Ｒ）に照射する。これにより、樹脂層（Ｒ）にレーザー光が当たる点が、樹脂層（Ｒ）の表面を所望の線に沿って移動するので、切断したい形状に樹脂層（Ｒ）を切断できる。この際、レーザー光に樹脂層（Ｒ）の表面を走査させるために、レーザー光の照射装置を移動させてもよく、樹脂層（Ｒ）を移動させてもよく、レーザー光と樹脂層（Ｒ）の両方を移動させてもよい。
【００８３】
走査速度、即ち樹脂層（Ｒ）にレーザー光が当たる点が樹脂層（Ｒ）の表面を移動する際の移動速度は、レーザー光の出力Ｐ、樹脂層（Ｒ）の厚み等の条件に応じて、適切に設定しうる。走査速度Ｖの具体的な範囲は、好ましくは５ｍｍ／ｓ以上、より好ましくは１０ｍｍ／ｓ以上、特に好ましくは２０ｍｍ／ｓ以上であり、好ましくは４０００ｍｍ／ｓ以下、より好ましくは３０００ｍｍ／ｓ以下、さらにより好ましくは２０００ｍｍ／ｓ以下、特に好ましくは１５００ｍｍ／ｓ以下である。走査速度Ｖを前記範囲の下限値以上にすることにより、生じる熱を抑え良好な切断面を得ることができる。また、上限値以下にすることにより、レーザー光の走査回数を減らし効率的な切断ができる。
【００８４】
レーザー光の照射は、レーザー光の出力Ｐ（単位：Ｗ）及び走査速度Ｖ（単位：ｍｍ／ｓ）の比Ｐ／Ｖが、特定の範囲となるように行うことが好ましい。
Ｐ／Ｖの値は、０．１０以上、好ましくは０．１５以上であり、一方０．２５以下、好ましくは０．２０以下である。切断工程においてこのようなレーザー光の照射を行うことにより、支持体へのダメージをさらに低減し、且つ樹脂層の切断をさらに円滑に行うことができる。
【００８５】
樹脂層（Ｒ）をある線に沿って切断するためにレーザー光を照射する際、その線に沿ったレーザー光の走査回数は、１回でもよく、２回以上でもよい。１回の走査で切断することにより、切断工程に要する時間を短くできる。また、２回以上にすることにより、１回当たりのレーザー光の照射で樹脂層（Ｒ）に生じる熱を小さくできるので、レーザー処理影響部の幅を更に低くすることができる。
【００８６】
レーザー光として、一の方位のみにおいて平坦状のエネルギー分布を示すレーザー光を用いる場合は、切断工程に際して、当該方位と垂直な方向にレーザー光を走査することが、精密に制御された切断面を得ることができるため好ましい。
【００８７】
〔４．切断工程後の工程〕
本発明の光学フィルムの製造方法では、切断工程の後に、任意の工程を行いうる。例えば、切断工程の結果複数のフィルム片となった樹脂層（Ｒ）のうち一部又は全部を、支持体から剥離する工程を行いうる。剥離に際して、樹脂層（Ｒ）の全部の層を支持体から剥離してもよく、一部の層のみを残余から剥離してもよい。剥離して得られた樹脂層（Ｒ）のフィルム片は、そのまま、又は必要に応じて他の任意の層との貼合等の任意の工程を経て、製品たる光学フィルムとしうる。または、切断された樹脂層（Ｒ）のフィルム片と支持体との積層体をそのまま、製品たる偏光板と支持体を組み合わせた積層体として、表示装置に組み込んでもよい。
【００８８】
本発明の製造方法により得られた光学フィルムの用途に制限は無く、偏光板等の任意の光学部材としうる。また、この光学フィルムは、それ単独で用いてもよく、他の任意の部材と組み合わせて用いてもよい。例えば、液晶表示装置、有機エレクトロルミネッセンス表示装置、プラズマ表示装置、ＦＥＤ（電界放出）表示装置、ＳＥＤ（表面電界）表示装置等の表示装置に組み込んで用いてもよい。
また、例えば、本発明の光学フィルムの製造方法により得られたフィルム片の光学フィルムを、偏光子の保護フィルムとして用い、さらに他の偏光子層と貼合して偏光板を構成してもよい。
さらに、例えば、得られたフィルム片を位相差フィルムとして円偏光フィルムとを組み合わせて、輝度向上フィルムを得てもよい。
【実施例】
【００８９】
以下、実施例を示して本発明について具体的に説明する。ただし、本発明は以下の実施例に限定されるものでは無く、本発明の請求の範囲及びその均等の範囲を逸脱しない範囲において、任意に変更して実施しうる。
以下の説明において、量を表す「％」及び「部」は、別に断らない限り、重量基準である。また、以下に説明する操作は、別に断らない限り、常温及び常圧の条件において行った。【００９０】
〔評価方法〕
（平均吸収率の測定）
実施例及び比較例のそれぞれで得た樹脂フィルムのそれぞれをサンプル１として用意した。さらに、サンプル１の一方の表面に、実施例及び比較例のそれぞれにおいて用いた接着剤層と同じ材料及び厚みの接着剤層を設けたものをサンプル２として用意した。これらのサンプル１〜２について、平均吸収率を測定した。測定装置としてはＮＩＣＯＬＥＴ  ｉＳ５（サーモフィッシャサイエンティフィック社）を用いて、透過法にて、検出器ＤＴＧＳ  ＫＢｒ、分解能４ｃｍ−１、積算回数１６回にて測定を行い、９μｍ以上１１μｍ以下の波長領域の吸収率の平均値を求め、平均吸収率を得た。サンプル１の平均吸収率を平均吸収率ＡＲとした。サンプル２の平均吸収率とサンプル１の平均吸収率との差を、平均吸収率ＡＡとした。各実施例及び比較例の平均吸収率ＡＲは下記表１及び表２に示す通りであった。一方、平均吸収率ＡＡは、いずれも０．０７を大きく上回っていたことを確認した。【００９１】
〔実施例１〕
（１−１．環状オレフィン樹脂フィルム）
窒素で置換した反応器に、トリシクロ［４．３．０．１２，５］デカ−３−エン（以下、「ＤＣＰ」という）とテトラシクロ［４．４．０．１２，５．１７，１０］ドデカ−３−エン（以下、「ＴＣＤ」という）とテトラシクロ［９．２．１．０２，１０．０３，８］テトラデカ−３，５，７，１２−テトラエン（以下、「ＭＴＦ」という）の混合物（重量比６０／３５／５）７部（重合に使用するモノマー全量に対して重量１％）とシクロヘキサン１６００部とを加え、トリ−ｉ−ブチルアルミニウム０．５５部、イソブチルアルコール０．２１部、反応調整剤としてジイソプロピルエーテル０．８４部、及び分子量調節剤として１−ヘキセン３．２４部を添加した。ここに、シクロヘキサンに溶解させた０．６５％の六塩化タングステン溶液２４．１部を添加して、５５℃で１０分間攪拌した。次いで、反応系を５５℃に保持しながら、ＤＣＰとＴＣＤとＭＴＦ（重量比６０／３５／５）の混合物を６９３部とシクロヘキサンに溶解させた０．６５％の六塩化タングステン溶液４８．９部とをそれぞれ系内に１５０分かけて連続的に滴下した。その後、３０分間反応を継続し重合を終了し、開環重合反応液得た。
重合終了後、ガスクロマトグラフィーにより測定したモノマーの重合転化率は重合終了時で１００％であった。【００９２】
得られた開環重合反応液を耐圧性の水素化反応器に移送し、ケイソウ土担持ニッケル触媒（日揮化学社製、製品名「Ｔ８４００ＲＬ」、ニッケル担持率５７％）１．４部及びシクロヘキサン１６７部を加え、１８０℃、水素圧４．６ＭＰａで６時間反応させた。この反応溶液を、ラジオライト＃５００を濾過床として、圧力０．２５ＭＰａで加圧濾過（石川島播磨重工社製、製品名「フンダバックフィルター」）して水素化触媒を除去し、無色透明な溶液を得た。次いで前記水素添加物１００部あたり０．５部の酸化防止剤：ペンタエリスリトールテトラキス［３−（３，５−ジ−ｔ−ブチル−４−ヒドロキシフェニル）プロピオネート］（チバ・スペシャルティ・ケミカルズ社製、製品名「イルガノックス１０１０」）を、得られた溶液に添加して溶解させた。次いで、ゼータープラスフィルター３０Ｈ（キュノーフィルター社製、孔径０．５〜１μｍ）にて順次濾過しさらに別の金属ファイバー製フィルター（孔径０．４μｍ、ニチダイ社製）にて濾過して微小な固形分を除去した。濾過後の溶液中において、開環重合体水素添加物の水素添加率は９９．９％であった。【００９３】
次いで、上記溶液を、円筒型濃縮乾燥器（日立製作所社製）を用いて、温度２７０℃、圧力１ｋＰａ以下で、溶液から、溶媒であるシクロヘキサン及びその他の揮発成分を除去した。揮発成分除去後の残渣を、濃縮機に直結したダイから溶融状態でストランド状に押出し、冷却後、開環重合体水素添加物のバージン材のペレットを得た。ペレットのガラス転移温度は１２３℃、メルトフローレートは１５．０であった。【００９４】
スクリュー径２０ｍｍφ、圧縮比３．１、Ｌ／Ｄ＝３０のスクリューを備えたハンガーマニュホールドタイプのＴダイ式のフィルム溶融押出成形機（据置型、ＧＳＩクレオス社製）を用意した。
上記のペレットを、前記のフィルム溶融押出成形機を使用して、加熱し溶融させてフィルム状に成形し、厚み１３μｍの環状オレフィン樹脂フィルムを得た。【００９５】
（１−２．支持体−積層体複合物）
（１−１）で得られた樹脂フィルムを、支持体としてのガラス板（厚さ０．７ｍｍ）の一方の面上に、接着剤を用いて貼合した。接着剤としては、アクリル系接着剤（商品名「ＣＳ９６２１」日東電工株式会社製）を用いた。この製品は、２枚の離型シートの間に設けられた厚さ２５μｍの接着剤層を有する両面粘着シートであり、離型シートを適宜剥離して、接着剤層を支持体上に転写することにより用いた。これにより、（樹脂フィルム層）／（接着剤層）／（ガラス板）の層構成を有する、支持体−積層体複合物を得た。これらの層のうち、樹脂フィルム層が樹脂層（Ｒ）に相当し、接着剤層がレーザー吸収層に相当し、樹脂フィルム層及び接着剤層が積層体に相当する。接着剤層の厚みＴＡは２５μｍであり、その結果厚み比率ＴＡ／ＴＲは１．９となった。【００９６】
（１−３．切断工程）
（１−２）で得られた支持体−積層体複合物の樹脂フィルム側の面に、レーザー光照射装置（ＤＩＡＭＯＮＤ  Ｅ−２５０ｉ（Ｃｏｈｅｒｅｎｔ社製））により、波長９．４μｍの炭酸ガスレーザー光を垂直に照射し、樹脂層（Ｒ）を切断し、切断された樹脂層（Ｒ）及び接着剤層を含む、光学フィルムを得た。レーザー光の出力Ｐの調整は、１００Ｗとした。照射に際し、レーザー光は、照射と停止とを周波数２０ｋＨｚの周期で繰り返すパルスレーザー光とした。照射装置から照射されたガウシアン分布を有する平行光線であるレーザー光を、ＤＯＥ（回折光学素子）を備えるビーム整形器により整形することにより、レーザー光のビームのエネルギー分布を、光軸に垂直な面方向に略均一な平坦状とした。樹脂層（Ｒ）の面上において、レーザー光の照射位置を移動させることにより、走査的な樹脂層（Ｒ）の切断を行なった。走査速度Ｖは５００ｍｍ／ｓ、走査回数は１回とした。【００９７】
（１−４．評価）
切断工程による切断の状態を観察して評価した。その結果、樹脂層（Ｒ）が完全に切断され、支持体には傷がついていなかったことが観察された。【００９８】
〔実施例２〜４及び比較例１〜４〕
（１−１）におけるフィルムの溶融押出成形の条件を変更して、環状オレフィン樹脂フィルムの厚みを表１及び表２に示す値に変更した。さらに、接着剤層の厚みを、表１に示す値に変更した。厚さ５０μｍの接着剤層は、実施例１で使用した接着剤層を２層重ねて設けることにより形成した。これらの事項以外は、実施例１と同様にして、切断工程を行い光学フィルムを得て、切断工程による切断の状態を観察して評価した。【００９９】
〔実施例５〕
（５−１．アクリル系樹脂溶液の調製）
温度計、攪拌機、滴下ロート及び還流冷却器を備えた反応器内にメチルエチルケトン２８部、トルエン８部を仕込み、攪拌しながら昇温し、９０℃になった後、ベンジルアクリレート７０部、２−ヒドロキシエチルアクリレート１５部、ブチルアクリレート１５部に、重合開始剤としてアゾビスイソブチロニトリル（ＡＩＢＮ）０．１６部を溶解させた混合物を２時間にわたって滴下した。さらに重合途中に、酢酸エチル２部にＡＩＢＮ０．０６部を溶解させた重合触媒液を逐次追加しながら７時間重合させ、アクリル系樹脂溶液（固形分濃度６５．１％、粘度１３００ｍＰａ・ｓ（２５℃）、重量平均分子量１０５，０００、数平均分子量３６，０００、分散度２．９２、ガラス転移温度−８．３℃）を得た。【０１００】
（５−２．接着剤の調製）
（５−１）で得たアクリル系樹脂溶液１００部（固形分相当量）に、トリメチロールプロパンのトリレンジイソシアネート付加物の５５％酢酸エチル溶液（日本ポリウレタン社製、「コロネートＬ−５５Ｅ」）０．３部を配合し、粘着剤組成物とした。この粘着剤組成物を、ポリエステル系離型シートに、乾燥後の膜厚が１０μｍになるよう塗布し、１００℃で４分間乾燥し、接着剤層を形成した。これにより、（離型シート）／（接着剤層）の層構成を有する２層の複層物を得た。その後、この複層物の接着剤層側の面に、ポリエステル系離型シートを貼り合わせ、（離型シート）／（接着剤層）／（離型シート）の層構成を有する、３層の複層物を得た。これを、４０℃の条件下で１０日間エージングさせて、両面粘着シートを得た。【０１０１】
（５−３．切断工程）
接着剤として、（５−２）で得たものを用いた他は、実施例１と同様にして、切断工程を行い光学フィルムを得て、切断工程による切断の状態を観察して評価した。【０１０２】
〔実施例６〕
（１−１）におけるフィルムの溶融押出成形の条件を変更して、環状オレフィン樹脂フィルムの厚みを表１に示す値に変更した。さらに、切断工程において用いるレーザー光を、波長１０．６μｍの炭酸ガスレーザー光に変更した。これらの事項以外は、実施例１と同様にして、切断工程を行い光学フィルムを得て、切断工程による切断の状態を観察して評価した。【０１０３】
〔比較例５〕
（１−１）におけるフィルムの溶融押出成形の条件を変更して、環状オレフィン樹脂フィルムの厚みを表１に示す値に変更した。さらに、接着剤として、（５−２）で得たものを用いた。さらに、切断工程において用いるレーザー光を、レーザー光照射装置（ＤＩＡＭＯＮＤ  Ｅ−２５０（Ｃｏｈｅｒｅｎｔ社製））により、波長１０．６μｍの炭酸ガスレーザー光に変更した。これらの事項以外は、実施例１と同様にして、切断工程を行い光学フィルムを得て、切断工程による切断の状態を観察して評価した。【０１０４】
実施例及び比較例の概要及び評価結果を、下記表１及び表２にまとめて示す。【０１０５】
【表１】
2017188168.tif 000003
【０１０６】
【表２】
2017188168.tif 000004
【０１０７】
１）良：樹脂層（Ｒ）が完全に切断され、支持体には傷がついていなかったことが観察された。不良：樹脂層（Ｒ）が切れていない箇所が残った。【０１０８】
以上の結果から、比率ＴＡ／ＴＲ等の諸条件が本発明の要件を満たす実施例の製造方法では、比率ＴＡ／ＴＲが本発明の要件の範囲外である比較例に比べて、樹脂層（Ｒ）の円滑な切断が達成できたことが分かる。
【符号の説明】
【０１０９】
１００：支持体−積層体複合物
１１０：積層体
１１１：樹脂層（Ｒ）
１１２：レーザー吸収層
１２０：支持体
２００：レーザー光照射装置
【図１】
2017188168.tif 000005
【図２】
2017188168.tif 000006
【図３】
2017188168.tif 000007
【国際調査報告】
2017188168.tif 000008
2017188168.tif 000009
2017188168.tif 000010
2017188168.tif 000011